УТЯЖЕЛИТЕЛИ ВЫСОКОЙ ПЛОТНОСТИ ДЛЯ ОПЕРАЦИЙ ПО ТЕХНИЧЕСКОМУ ОБСЛУЖИВАНИЮ В НЕФТЕДОБЫЧЕ

1. Жидкость для обработки ствола скважины, содержащая один или более утяжелителей высокой плотности, выбранных из группы, состоящей из вольфрамсодержащих материалов, висмутсодержащих материалов и оловосодержащих материалов.
2. Жидкость для обработки ствола скважины по п. 1, содержащая один или более вольфрамсодержащих материалов, выбранных из группы, состоящей из металлического вольфрама, шеелита, вольфрамита и купрошеелита.
3. Жидкость для обработки ствола скважины по п. 1, содержащая один или более висмутсодержащих материалов, выбранных из группы, состоящей из металлического висмута, бисмутинита и бисмита.
4. Жидкость для обработки ствола скважины по п. 1, содержащая один или более оловосодержащих материалов, выбранных из группы, состоящей из металлического олова, касситерита и ромаркита.
5. Жидкость для обработки ствола скважины по п. 1, отличающаяся тем, что указанная жидкость для обработки изготовлена в виде буровой жидкости или композиции затвердевающего герметизирующего материала.
6. Жидкость для обработки ствола скважины по п. 5, отличающаяся тем, что указанная жидкость для обработки ствола скважины изготовлена в виде буровой жидкости, содержащей (i) одну или более жидкостей, выбранных из группы, состоящей из водной жидкости и маслянистой жидкости, имеющей, и (ii) эффективное количество утяжелителя высокой плотности, таким образом, что указанная жидкость для обработки ствола скважины имеет плотность более примерно 9 фунтов на галлон (ppg) (1,08 кг/л).
7. Жидкость для обработки ствола скважины по п. 6, отличающаяся тем, что указанная жидкость для обработки представляет собой буровой раствор на водной основе или буровой раствор на нефтяной основе.
8. Жидкость для обработки ствола скважины по любому из предыдущих пунктов, отличающаяся тем, что указанный утяжелитель высокой плотности присутствует в количестве от примерно 1 мас.% до примерно 80 мас.% от общей массы жидкости для обработки.
9. Жидкость для обработки ствола скважины, изготовленная в виде композиции затвердевающего герметизирующего материала, содержащей (i) эффективное количество гидравлического цементного связующего для получения схватывающейся композиции, (ii) эффективное количество водной жидкости для получения перекачиваемого цементного раствора, и (iii) эффективное количество одного или более утяжелителей высокой плотности, таким образом, что указанный раствор имеет плотность более примерно 16,5 фунтов на галлон (ppg) (1,98 кг/л), причем указанные один или более утяжелителей высокой плотности выбраны из группы, состоящей из вольфрамсодержащих материалов, висмутсодержащих материалов и оловосодержащих материалов.
10. Жидкость для обработки ствола скважины по п. 9, содержащая одно или более гидравлических цементных связующих, выбранных из группы, состоящей из смесей портландцемента, известково-пуццолановых цементов, шлаковых цементов, кальциево-алюминатных цементов, природных цементов, геополимерных цементов, тонкодисперсных цементов и цементов легкого типа тонкого помола.
11. Жидкость для обработки ствола скважины по п. 9, отличающаяся тем, что указанный утяжелитель высокой плотности содержит материал с относительной плотностью более примерно 5,5.
12. Жидкость для обработки ствола скважины по п. 10, содержащая один или более вольфрамсодержащих материалов, выбранных из группы, состоящей из металлического вольфрама в виде порошка и оксида металлического вольфрама.
13. Жидкость для обработки ствола скважины по п. 12, содержащая один или более оксидов металлического вольфрама, выбранных из группы, состоящей из шеелита, вольфрамита и купрошеелита.
14. Жидкость для обработки ствола скважины по п. 10, содержащая один или более висмутсодержащих материалов, выбранных из группы, состоящей из металлического висмута в виде порошка, оксида металлического висмута и сульфида металлического висмута.
15. Жидкость для обработки ствола скважины по п. 10, содержащая один или более висмутсодержащих материалов, выбранных из группы, состоящей из бисмутинита и бисмита.
16. Жидкость для обработки ствола скважины по п. 10, содержащая один или более оловосодержащих материалов, выбранных из группы, состоящей из металлического олова, оксида металлического олова и сульфида металлического олова.
17. Жидкость для обработки ствола скважины по п. 10, содержащая один или более оловосодержащих материалов, выбранных из группы, состоящей из касситерита и ромаркита.
18. Жидкость для обработки ствола скважины по п. 9, отличающаяся тем, что указанный утяжелитель высокой плотности характеризуется распределением частиц по размерам, равным или меньшим примерно 200 меш (75 мкм).
19. Жидкость для обработки ствола скважины по любому из предыдущих пунктов, отличающаяся тем, что указанный утяжелитель высокой плотности присутствует в количестве от примерно 5 мас.% до примерно 150 мас.% от общей массы жидкости для обработки ствола скважины.
20. Способ, включающий подачу жидкости для обработки ствола скважины по любому из предыдущих пунктов в ствол скважины.